(57)【特許請求の範囲】
【請求項１】
構成される単量体成分が１−ブテン構造（Ａ）、１，４−ブタジエン構造（Ｂ）、１，２−ブタジエン構造（Ｃ）およびエチレン構造（Ｄ）から成り、各成分の構成比が、（Ａ）成分が１０〜９０モル％、（Ｂ）成分が９０〜１０モル％、（Ｃ）成分および（Ｄ）成分がそれぞれ３モル％以下であり、各成分の結合様式がランダムである分子量が１０，０００〜１，０００，０００、分子量分布Ｍｗ／Ｍｎが１から５である共重合体。
【請求項２】
構成される単量体成分が１−ブテン構造（Ａ）、１，４−ブタジエン構造（Ｂ）、１，２−ブタジエン構造（Ｃ）、エチレン構造（Ｄ）およびスチレン構造（Ｓ）から成り、各成分の構成比が、（Ａ）成分が１０〜８９モル％、（Ｂ）成分が８９〜１０モル％、（Ｃ）成分および（Ｄ）成分がそれぞれ３モル％以下、（Ｓ）成分が１〜３０モル％であり、各成分の結合様式がランダムである分子量が１０，０００〜１，０００，０００、分子量分布Ｍｗ／Ｍｎが１から５である共重合体。
【請求項３】
構成される単量体成分が、１，２−ブタジエン構造（Ｃ）および１，４−ブタジエン構造（Ｂ）から成り、（Ｃ）成分が１０〜９０モル％、（Ｂ）成分が９０〜１０モル％であり、（Ｃ）成分と（Ｂ）成分の結合様式がランダムであるポリブタジエンを用い、
下記一般式で示される特定の化合物の少なくとも一種とアルカリ金属、アルカリ土類金属、アルミニウム、亜鉛の有機金属化合物または水素化物の少なくとも一種またはこれらの反応生成物、
【化１】
0003672376.tif 000010
（Ｒ１，Ｒ２，Ｒ３，Ｒ４，Ｒ５は、それぞれ水素又は炭素数１から１２の炭化水素基を示し、その３個以上５個までが炭化水素基であるものであり、それらは同一でも異なっていても良い。Ｒ６，Ｒ７は炭素数１〜１２の炭化水素基、アリーロキシ基、アルコキシ基、ハロゲン基及びカルボニル基から選択された基であり、Ｒ６とＲ７は同一でも異なって
いてもよい。）
若しくは
下記一般式で示される特定の化合物の少なくとも一種と炭素数３から２０の３有機置換アルミニウム、有機置換アルミニウムハロゲニド、有機置換水素化アルミニウムの少なくとも一種またはこれらの反応生成物
【化２】
0003672376.tif 000011
（Ｒ１，Ｒ２，Ｒ３，Ｒ４，Ｒ５は、それぞれ水素又は炭素数１から１２の炭化水素基を示し、その全てが水素であるものから、全てが炭化水素基であるものまでを含み、それらは同一でも異なっていても良い。Ｒ６，Ｒ７は少なくとも１個はハロゲン基であり、他は炭素数１〜１２の炭化水素基、アリーロキシ基、アルコキシ基及びカルボニル基から選択された基であり、Ｒ６とＲ７は同一でも異なっていてもよい。）
を水素化触媒として用い、水素化時の温度が８０〜１４０℃で、
１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が５以上で水素化し、１，２−ブタジエン構造が３モル％以下に消費された時点で水素化を停止することを特徴とする、構成される単量体成分が１−ブテン構造（Ａ）、１，４−ブタジエン構造（Ｂ）、１，２−ブタジエン構造（Ｃ）およびエチレン構造（Ｄ）から成り、各成分の構成比が、（Ａ）成分が１０〜９０モル％、（Ｂ）成分が９０〜１０モル％、（Ｃ）成分および（Ｄ）成分がそれぞれ３モル％以下であり、各成分の結合様式がランダムである分子量が１０，０００〜１，０００，０００、分子量分布Ｍｗ／Ｍｎが１から５である共重合体を得る方法。
【請求項４】
構成される単量体成分が、１，２−ブタジエン構造（Ｃ）、１，４−ブタジエン構造（Ｂ）およびスチレン構造（Ｓ）から成り、（Ｃ）成分が１０〜８９モル％、（Ｂ）成分が８９〜１０モル％、（Ｓ）成分が１〜３０モル％であり、各成分の結合様式がランダムであるブタジエン−スチレン共重合体を用い、
下記一般式で示される特定の化合物の少なくとも一種とアルカリ金属、アルカリ土類金属、アルミニウム、亜鉛の有機金属化合物または水素化物の少なくとも一種またはこれらの反応生成物、
【化３】
0003672376.tif 000012
（Ｒ１，Ｒ２，Ｒ３，Ｒ４，Ｒ５は、それぞれ水素又は炭素数１から１２の炭化水素基を示し、その３個以上５個までが炭化水素基であるものであり、それらは同一でも異なっていても良い。Ｒ６，Ｒ７は炭素数１〜１２の炭化水素基、アリーロキシ基、アルコキシ基、ハロゲン基及びカルボニル基から選択された基であり、Ｒ６とＲ７は同一でも異なっていてもよい。）
若しくは
下記一般式で示される特定の化合物の少なくとも一種と炭素数３から２０の３有機置換ア
ルミニウム、有機置換アルミニウムハロゲニド、有機置換水素化アルミニウムの少なくとも一種またはこれらの反応生成物
【化４】
0003672376.tif 000013
（Ｒ１，Ｒ２，Ｒ３，Ｒ４，Ｒ５は、それぞれ水素又は炭素数１から１２の炭化水素基を示し、その全てが水素であるものから、全てが炭化水素基であるものまでを含み、それらは同一でも異なっていても良い。Ｒ６，Ｒ７は少なくとも１個はハロゲン基であり、他は炭素数１〜１２の炭化水素基、アリーロキシ基、アルコキシ基及びカルボニル基から選択された基であり、Ｒ６とＲ７は同一でも異なっていてもよい。）
を水素化触媒として用い、水素化時の温度が８０〜１４０℃で、
１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が５以上で水素化し、１，２−ブタジエン構造が３モル％以下に消費された時点で水素化を停止することを特徴とする、構成される単量体成分が１−ブテン構造（Ａ）、１，４−ブタジエン構造（Ｂ）、１，２−ブタジエン構造（Ｃ）、エチレン構造（Ｄ）およびスチレン構造（Ｓ）から成り、各成分の構成比が、（Ａ）成分が１０〜８９モル％、（Ｂ）成分が８９〜１０モル％、（Ｃ）成分および（Ｄ）成分がそれぞれ３モル％以下、（Ｓ）成分が１〜３０モル％であり、各成分の結合様式がランダムである分子量が１０，０００〜１，０００，０００、分子量分布Ｍｗ／Ｍｎが１から５である共重合体を得る方法。
【請求項５】
構成される単量体成分が１−ブテン構造（Ａ）、１，４−ブタジエン構造（Ｂ）、１，２−ブタジエン構造（Ｃ）およびエチレン構造（Ｄ）から成り、各成分の構成比が、（Ａ）成分が１０〜９０モル％、（Ｂ）成分が９０〜１０モル％、（Ｃ）成分および（Ｄ）成分がそれぞれ３モル％以下であり、各成分の結合様式がランダムである分子量が１０，０００〜１，０００，０００、分子量分布Ｍｗ／Ｍｎが１から５である共重合体をゴム成分中に１０重量％以上用いた加硫ゴム。
【請求項６】
構成される単量体成分が１−ブテン構造（Ａ）、１，４−ブタジエン構造（Ｂ）、１，２−ブタジエン構造（Ｃ）、エチレン構造（Ｄ）およびスチレン構造（Ｓ）から成り、各成分の構成比が、（Ａ）成分が１０〜８９モル％、（Ｂ）成分が８９〜１０モル％、（Ｃ）成分および（Ｄ）成分がそれぞれ３モル％以下、（Ｓ）成分が１〜３０モル％であり、各成分の結合様式がランダムである分子量が１０，０００〜１，０００，０００、分子量分布Ｍｗ／Ｍｎが１から５である共重合体をゴム成分中に１０重量％以上用いた加硫ゴム。
【発明の詳細な説明】
【０００１】
【発明の属する技術分野】
本発明は、省燃費性、低発熱性、耐摩耗性、ウエットスキッド性、更に連続高速運転でのグリップ性能等を同時に極めて高い水準で満足させるより一層優れたタイヤトレッド等を提供できる新規ブテン・ブタジエン共重合体およびその製造方法ならびにそれを用いた加硫ゴムに関する。
【０００２】
【従来の技術】
従来より、自動車用タイヤに対して、省燃費性の面から転がり抵抗の低減、自動車の安全性の面からは操縦安定性及びウェット・スキッド性（湿潤路面での制動性能）の向上、タイヤの生産性の面では加工性の改良による品質の向上が要望されてきた。しかし、これらの特性は互いに相反する傾向が強く、全ての特性を向上することはかなり困難であった。
【０００３】
近年、環境保護問題から省エネルギーにつながるより高いレベルの燃費効率の高いタイヤを要望する声が強まっており、同時に、更に、高速道路網の発達により高いレベルでの連続高速運転でのグリップ性能が要求されている。
タイヤのウェット・スキッド性を保持しつつ、転がり抵抗を低減させる方法として、タイヤの軽量化、タイヤ構造の最適化、トレッドパターンの改良、タイヤトレッドに使用するゴム配合物の改良等の方法が試みられている。これらの中で、タイヤトレッドに使用するゴム配合物を改良して、転がり抵抗を低減する方法としては、ヒステリシスロスの少ない原料ゴムを使用する方法、粒径の大きいカーボンブラックを使用する方法、カーボンブラック及びオイルの量を減らす方法など種々の方法が提案されている。
【０００４】
一方で、用いるゴムの改良も進められており、本発明者らは、先に、高モジュラス、反発弾性、低発熱性、耐熱老化性に優れた、ビニル結合を選択的に部分水素化した特定構造の選択部分水素添ゴムを提案した（特公平５−２０４４２号公報）。
【０００５】
【発明が解決しようとする課題】
しかしながら、将来の自動車用タイヤには、高度な省燃費特性を有し、かつ低発熱性、耐摩耗性、ウエットスキッド性、連続高速運転でのグリップ性能を同時に極めて高い水準で満足させる、より一層優れたゴムが必要とされているが、これらの要求を満たすゴムがまだ得られていなかった。
【０００６】
【課題を解決するための手段】
前記課題を解決するため鋭意検討した結果、１，２−ブタジエン構造が極めて選択的に水素化されたポリブタジエンおよびブタジエン−スチレン共重合体に至った。
すなわち本発明は、１−ブテンおよび１，３−ブタジエンの共重合体、または１−ブテン、１，３−ブタジエンおよびスチレンの共重合体、およびその製造方法ならびにそれを用いた加硫ゴムである。
【０００７】
本発明は、高度な省燃費特性を有し、かつ低発熱性、耐摩耗性、ウエットスキッド性、連続高速運転でのグリップ性能を同時に極めて高い水準で満足させる、従来にないより一層優れた性能のゴムが得られ、工業的に優れている。
以下に、本発明について詳細に説明する。
本発明の第１は、構成される単量体成分が１−ブテン構造（Ａ）、１，４−ブタジエン構造（Ｂ）、１，２−ブタジエン構造（Ｃ）およびエチレン構造（Ｄ）から成り、各成分の構成比が、（Ａ）成分が１０〜９０モル％、（Ｂ）成分が９０〜１０モル％、（Ｃ）成分および（Ｄ）成分がそれぞれ３モル％以下であり、各成分の結合様式がランダムである分子量が１０，０００〜１，０００，０００、分子量分布Ｍｗ／Ｍｎが１から５である共重合体である。
【０００８】
本発明の第２は、構成される単量体成分が１−ブテン構造（Ａ）、１，４−ブタジエン構造（Ｂ）、１，２−ブタジエン構造（Ｃ）、エチレン構造（Ｄ）およびスチレン構造（Ｓ）から成り、各成分の構成比が、（Ａ）成分が１０〜８９モル％、（Ｂ）成分が８９〜１０モル％、（Ｃ）成分および（Ｄ）成分がそれぞれ３モル％以下、（Ｓ）成分が１〜３０モル％であり、各成分の結合様式がランダムである分子量が１０，０００〜１，０００，０００、分子量分布Ｍｗ／Ｍｎが１から５である共重合体である。
【０００９】
本発明の第３は、構成される単量体成分が、１，２−ブタジエン構造（Ｃ）および１，４−ブタジエン構造（Ｂ）から成り、（Ｃ）成分が１０〜９０モル％、（Ｂ）成分が９０〜１０モル％であり、（Ｃ）成分と（Ｂ）成分の結合様式がランダムであるポリブタジエンを用い、
下記一般式で示される特定の化合物の少なくとも一種とアルカリ金属、アルカリ土類金属、アルミニウム、亜鉛の有機金属化合物または水素化物の少なくとも一種またはこれらの反応生成物、
【化１】
0003672376.tif 000002
（Ｒ１，Ｒ２，Ｒ３，Ｒ４，Ｒ５は、それぞれ水素又は炭素数１から１２の炭化水素基を示し、その３個以上５個までが炭化水素基であるものであり、それらは同一でも異なっていても良い。Ｒ６，Ｒ７は炭素数１〜１２の炭化水素基、アリーロキシ基、アルコキシ基、ハロゲン基及びカルボニル基から選択された基であり、Ｒ６とＲ７は同一でも異なっていてもよい。）
若しくは
下記一般式で示される特定の化合物の少なくとも一種と炭素数３から２０の３有機置換アルミニウム、有機置換アルミニウムハロゲニド、有機置換水素化アルミニウムの少なくとも一種またはこれらの反応生成物
【化２】
0003672376.tif 000003
（Ｒ１，Ｒ２，Ｒ３，Ｒ４，Ｒ５は、それぞれ水素又は炭素数１から１２の炭化水素基を示し、その全てが水素であるものから、全てが炭化水素基であるものまでを含み、それらは同一でも異なっていても良い。Ｒ６，Ｒ７は少なくとも１個はハロゲン基であり、他は炭素数１〜１２の炭化水素基、アリーロキシ基、アルコキシ基及びカルボニル基から選択された基であり、Ｒ６とＲ７は同一でも異なっていてもよい。）
を水素化触媒として用い、水素化時の温度が８０〜１４０℃で、
１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が５以上で水素化し、１，２−ブタジエン構造が３モル％以下に消費された時点で水素化を停止することを特徴とする、第１の発明の共重合体を得る方法である。
【００１０】
本発明の第４は、構成される単量体成分が、１，２−ブタジエン構造（Ｃ）、１，４−ブタジエン構造（Ｂ）およびスチレン構造（Ｓ）から成り、（Ｃ）成分が１０〜８９モル％、（Ｂ）成分が８９〜１０モル％、（Ｓ）成分が１〜３０モル％であり、各成分の結合様式がランダムであるブタジエン−スチレン共重合体を用い、
下記一般式で示される特定の化合物の少なくとも一種とアルカリ金属、アルカリ土類金属、アルミニウム、亜鉛の有機金属化合物または水素化物の少なくとも一種またはこれらの反応生成物、
【化３】
0003672376.tif 000004
（Ｒ１，Ｒ２，Ｒ３，Ｒ４，Ｒ５は、それぞれ水素又は炭素数１から１２の炭化水素基を示し、その３個以上５個までが炭化水素基であるものであり、それらは同一でも異なっていても良い。Ｒ６，Ｒ７は炭素数１〜１２の炭化水素基、アリーロキシ基、アルコキシ基、ハロゲン基及びカルボニル基から選択された基であり、Ｒ６とＲ７は同一でも異なっていてもよい。）
【００１１】
若しくは
下記一般式で示される特定の化合物の少なくとも一種と炭素数３から２０の３有機置換アルミニウム、有機置換アルミニウムハロゲニド、有機置換水素化アルミニウムの少なくとも一種またはこれらの反応生成物
【化４】
0003672376.tif 000005
（Ｒ１，Ｒ２，Ｒ３，Ｒ４，Ｒ５は、それぞれ水素又は炭素数１から１２の炭化水素基を示し、その全てが水素であるものから、全てが炭化水素基であるものまでを含み、それらは同一でも異なっていても良い。Ｒ６，Ｒ７は少なくとも１個はハロゲン基であり、他は炭素数１〜１２の炭化水素基、アリーロキシ基、アルコキシ基及びカルボニル基から選択された基であり、Ｒ６とＲ７は同一でも異なっていてもよい。）
を水素化触媒として用い、水素化時の温度が８０〜１４０℃で、
１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が５以上で水素化し、１，２−ブタジエン構造が３モル％以下に消費された時点で水素化を停止することを特徴とする、第２の発明の共重合体を得る方法である。
【００１２】
本発明の第５は、構成される単量体成分が１−ブテン構造（Ａ）、１，４−ブタジエン構造（Ｂ）、１，２−ブタジエン構造（Ｃ）およびエチレン構造（Ｄ）から成り、各成分の構成比が、（Ａ）成分が１０〜９０モル％、（Ｂ）成分が９０〜１０モル％、（Ｃ）成分および（Ｄ）成分がそれぞれ３モル％以下であり、各成分の結合様式がランダムである分子量が１０，０００〜１，０００，０００、分子量分布Ｍｗ／Ｍｎが１から５である第１の発明に記載の共重合体をゴム成分中に１０重量％以上用いた加硫ゴムである。
【００１３】
本発明の第６は、構成される単量体成分が１−ブテン構造（Ａ）、１，４−ブタジエン構造（Ｂ）、１，２−ブタジエン構造（Ｃ）、エチレン構造（Ｄ）およびスチレン構造（Ｓ）から成り、各成分の構成比が、（Ａ）成分が１０〜８９モル％、（Ｂ）成分が８９〜１０モル％、（Ｃ）成分および（Ｄ）成分がそれぞれ３モル％以下、（Ｓ）成分が１〜３０モル％であり、各成分の結合様式がランダムである分子量が１０，０００〜１，０００，０００、分子量分布Ｍｗ／Ｍｎが１から５である第２の発明に記載の共重合体をゴム成分中に１０重量％以上用いた加硫ゴムである。
【００１４】
本発明は、構成される単量体成分が１−ブテン構造（Ａ）、１，４−ブタジエン構造（Ｂ）、１，２−ブタジエン構造（Ｃ）およびエチレン構造（Ｄ）または１−ブテン構造（Ａ）、１，４−ブタジエン構造（Ｂ）、１，２−ブタジエン構造（Ｃ）、エチレン構造（Ｄ）およびスチレン構造（Ｓ）の成分から成り、各成分の構成比が、上記の範囲である。これらの構成比から外れると本発明の特長である高度な省燃費特性と低発熱性、ウエットスキッド性、連続高速運転でのグリップ性能を同時に極めて高い水準で満足させることができない。スチレン構造（Ｓ）が０の場合は、低温性能、省燃費性が優れ、また、特に天然ゴムと相溶性が優れ、ブレンド使用での省燃費性等の性能が良い。スチレン構造（Ｓ）が１〜３０モル％の場合、引っ張り強度、耐摩耗性、ウエットスキッド性が優れる。１，２−ブタジエン構造（Ｃ）成分およびエチレン構造（Ｄ））成分はそれぞれ３モル％以下、好ましくはそれぞれ１モル％以下である。また、製造上好ましくはそれぞれ０．０１モル％以上である。これらの成分比が高いと本発明の効果の中でも特に重要な連続高速運転でのグリップ性能が低下する。
【００１５】
本発明の各成分の結合様式はランダムであることが必要である。特定の成分が連続してブロックを形成すると本発明の優れた性能が得られない。本発明の範囲の構成比の中で組成が連続的または不連続的に分布があっても良い。
本発明の分子量は１０，０００〜１，０００，０００であり、分子量が１０，０００未満では加硫ゴムの強度他の性能が劣り、分子量が１，０００，０００を越えると加工が困難となる。分子量分布Ｍｗ／Ｍｎは１から５である。１以下は存在せず、また５以上では耐摩耗性他の性能が劣る。
【００１６】
本発明は、構成される単量体成分が、１，２−ブタジエン構造（Ｃ）および１，４−ブタジエン構造（Ｂ）から成り、（Ｃ）成分が１０〜９０モル％、（Ｂ）成分が９０〜１０モル％であり、（Ｃ）成分と（Ｂ）成分の結合様式がランダムであるポリブタジエンまたは、１，２−ブタジエン構造（Ｃ）、１，４−ブタジエン構造（Ｂ）およびスチレン構造（Ｓ）から成り、（Ｃ）成分が１０〜８９モル％、（Ｂ）成分が８９〜１０モル％、（Ｓ）成分が１〜３０モル％であり、各成分の結合様式がランダムであるブタジエン−スチレン共重合体を用い、１，２−ブタジエン構造の二重結合を選択的に水素化することで得られる。これ以外のポリブタジエンまたは、ブタジエン−スチレン共重合体からは本発明の共重合体は得られない。
【００１７】
本発明に用いられるポリブタジエンまたは、ブタジエン−スチレン共重合体としては、好ましくは炭化水素溶媒中で溶液重合によって得られたものである。
溶液重合のポリブタジエンまたは、ブタジエン−スチレン共重合体は、好ましくはアルキルリチウム、リチウムアミド、アルキル錫リチウム、アルキルアミノ錫リチウム等のリチウム開始剤、有機アルカリ土類金属化合物系開始剤を用い、好ましくは、エーテル、３級アミン、アルカリ金属のアルコラートまたはスルホン酸塩の存在下に重合される。
【００１８】
重合の方法はバッチ重合でも連続重合でも、どちらでも良い。
ところで、ポリブタジエンおよびブタジエン−スチレン共重合体のブタジエン部を水素化する方法としては、ニッケル、コバルト、白金、パラジウム等の金属をカーボン、シリカ、アルミナ、ケイソウ土等に担持させた触媒や、鉄、ニッケル、コバルト、ロジウムの有機金属化合物を主成分とする触媒が知られているが、これらは何れも水添の活性が低かったり、１，２−ブタジエンの水素化選択性が低いため本発明の共重合体は得られていない。
【００１９】
本発明者らは、先に、チタンの有機金属化合物を主成分とする高活性の水素化触媒によりビニル結合を選択的に部分水素化した特定構造の選択部分水素化ゴムを提案した（特公平５−２０４４２号公報）。しかし、水素化における１，２−ブタジエン構造の高度な選択性はなお改良の余地があった。
これを１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が５以上で水素化し、１，２−ブタジエン構造が３モル％以下に消費された時点で水素化を停止する本発明の共重合体の製造方法により達成し、これにより本発明の共重合体が得られる。ここでｒ１／ｒ２が５未満では、エチレン構造（Ｄ）が３モル％を越えるため、本発明の共重合体が得られない。また、１，２−ブタジエン構造が３モル％以下に消費される前に水素化を停止すると本発明の共重合体が得られない。一方、１，２−ブタジエン構造が３モル％以下に消費されたのち、１，２−ブタジエン構造が０になった後も水素化反応を続けるとエチレン構造が増加して、本発明の共重合体が得られない。
【００２０】
本発明の共重合体の製造方法は好ましくは、ジシクロペンタジエニルチタン化合物と還元剤またはこれらの反応生成物を水素化触媒として用い、水素化時の温度が８０〜１４０℃である選択水素化の方法である。
更に好ましくは、ジシクロペンタジエニルチタン化合物としては、下記一般式で示される特定の化合物の少なくとも一種が好ましい。
【００２１】
【化１】
0003672376.tif 000006
【００２２】
Ｒ１，Ｒ２，Ｒ３，Ｒ４，Ｒ５は、それぞれ水素又は炭素数１から１２の炭化水素基を示し、その３個以上５個までが炭化水素基であるものであり、それらは同一でも異なっていても良い。Ｒ６，Ｒ７は炭素数１〜１２の炭化水素基、アリーロキシ基、アルコキシ基、ハロゲン基及びカルボニル基から選択された基であり、Ｒ６とＲ７は同一でも異なっていてもよい。有機チタン化合物としては、例えば、ジ−ｐ−トリルビス（η５-トリメチルシクロペンタジエニル）チタン、ジ−ｐ−トリルビス（η５-トリブチルシクロペンタジエニル）チタン、ジ−ｐ−トリビス（η５-テトラメチルシクロペンタジエニル）チタン、ジ−ｐ−トリルビス（η５-ペンタメチルシクロペンタジエニル）チタン、ジフェニルビス（η５-ペンタ−ｎ−ブチルシクロペンタジエニル）チタン、ジクロロビス（η５-ペンタメチルシクロペンタジエニル）チタン、ジブロモビス（η５-ペンタメチルシクロペンタジエニル）チタン、ジフロロビス（η５-ペンタメチルシクロペンタジエニル）チタン、ジヨードビス（η５-ペンタメチルシクロペンタジエニル）チタン、ジクロロビス（η５-テトラメチルシクロペンタジエニル）チタン、ジクロロビス（η５-ペンタブチルシクロペンタジエニル）チタン、ジメチルビス（η５-テトラメチルシクロペンタジエニル）チタン、ジメチルビス（η５-ペンタメチルシクロペンタジエニル）チタン、ジエチルビス（η５-テトラメチルシクロペンタジエニル）チタン、ジヘキシルビス（η５-ペンタメチルシクロペンタジエニル）チタン、ジオクチルビス（η５-テトラメチルシクロペンタジエニル）チタン、ジベンジルビス（η５-ペンタメチルシクロペンタジエニル）チタン、ジメトキシビス（η５-ペンタメチルシクロペンタジエニル）チタン、ジエトキシビス（η５-ペンタメチルシクロペンタジエニル）チタン、ジ−ｎ−ブトキシビス（η５-トリブチルシクロペンタジエニル）チタン、ジフェノキシビス（η５-ペンタメチルシクロペンタジエニル）チタン、ジメトキシビス（η５-トリメチルシクロペンタジエニル）チタン、ジメトキシビス（η５-テトラメチルシクロペンタジエニル）チタン、メチルビス（η５-ペンタメチルシクロペンタジエニル）チタンクロリド、メトキシビス（η５-ペンタメチルシクロペンタジエニル）チタンクロリド、フェノキシビス（η５-トリメチルシクロペンタジエニル）チタンクロリド、などがあげられる。
【００２３】
このうち特に好ましいものはジ−ｍ−トリルビス（η５-ペンタメチルシクロペンタジエニル）チタン、ジ−ｐ−トリルビス（η５-ペンタメチルシクロペンタジエニル）チタン、ジ−ｐ−トリルビス（η５-テトラメチルシクロペンタジエニル）チタン、ジクロルビス（η５-ペンタメチルシクロペンタジエニル）チタン、ジクロルビス（η５-テトラメチルシクロペンタジエニル）チタンである。
【００２４】
還元剤としては、好ましくはアルカリ金属、アルカリ土類金属、アルミニウム、亜鉛の有機金属化合物または水素化物であり、有機金属化合物としては、例えばリビングアニオン重合体や、前記の重合開始剤である有機リチウム化合物、有機ナトリウム化合物、有機カリウム化合物、２有機置換マグネシウム、有機置換マグネシウムハライド、３有機置換アルミニウム、有機置換アルミニウムハロゲニド、有機置換水素化アルミニウム、２有機置換亜鉛などである。
【００２５】
具体的にはメチルリチウム、エチルリチウム、ｎ−プロピルリチウム、ｎ−ブチルリチウム、ｓｅｃ−ブチルリチウム、ｔｅｒｔ−ブチルリチウム、ヘキシルリチウム、オクチルリチウム、フェニルリチウム、トリルリチウム、メチルナトリウム、エチルナトリウム、ｎ−プロピルナトリウム、ｎ−ブチルナトリウム、ｓｅｃ−ブチルナトリウム、ｔｅｒｔ−ブチルナトリウム、ヘキシルナトリウム、オクチルナトリウム、フェニルナトリウム、トリルナトリウム、ナトリウムナフタレン、メチルカリウム、エチルカリウム、ｎ−プロピルカリウム、ｎ−ブチルカリウム、ｓｅｃ−ブチルカリウム、ｔｅｒｔ−ブチルカリウム、ヘキシルカリウム、オクチルカリウム、フェニルカリウム、トリルカリウム、カリウムナフタレン、ジメチルマグネシウム、ジエチルマグネシウム、ジ−ｎ−ブチルマグネシウム、ｎ−ブチル−ｉ−ブチルマグネシウム、ｎ−ブチル−エチルマグネシウム、トリブチルナトリウムマグネシウム、メチルマグネシウムブロマイド、エチルマグネシウムブロマイド、エチルマグネシウムクロライド、ｔ−ブチルマグネシウムブロマイド、ｔ−ブチルマグネシウムクロライド、フェニルマグネシウムブロマイド、トリエチルアルミニウム、トリ−ｉ−ブチルアルミニウム、トリフェニルアルミニウム、ジエチルアルミニウムクロライド、ジエチルアルミニウムハイドライド、ジ−ｉ−ブチルアルミニウムハイドライド、ジエチル亜鉛、ビス（η５-シクロペンタジエニル）亜鉛、ジフェニル亜鉛等があげられる。
【００２６】
更に別の好ましいジシクロペンタジエニルチタン化合物と還元剤またはこれらの反応生成物の組合せとして、ジシクロペンタジエニルチタン化合物としては、下記一般式で示される特定の化合物の少なくとも一種と、下記の特定の還元剤である。
【００２７】
【化２】
0003672376.tif 000007
【００２８】
Ｒ１，Ｒ２，Ｒ３，Ｒ４，Ｒ５は、それぞれ水素又は炭素数１から１２の炭化水素基を示し、その全てが水素であるものから、全てが炭化水素基であるものまでを含み、それらは同一でも異なっていても良い。Ｒ６，Ｒ７は少なくとも１個はハロゲン基であり、他は炭素数１〜１２の炭化水素基、アリーロキシ基、アルコキシ基及びカルボニル基から選択された基であり、Ｒ６とＲ７は同一でも異なっていてもよい。有機チタン化合物としては、例えば、ジクロロビス（η５-シクロペンタジエニル）チタン、ジブロモビス（η５-シクロペンタジエニル）チタン、ジフロロビス（η５-シクロペンタジエニル）チタン、ジヨードビス（η５-シクロペンタジエニル）チタン、ジクロロビス（η５-メチルシクロペンタジエニル）チタン、ジクロロビス（η５-ｎ−ブチルシクロペンタジエニル）チタン、ジクロロビス（η５-テトラメチルシクロペンタジエニル）チタン、ジクロロビス（η５-ペンタメチルシクロペンタジエニル）チタン、メトキシビス（η５-シクロペンタジエニル）チタンクロリド、フェノキシビス（η５-シクロペンタジエニル）チタンクロリド、フェニルビス（η５-シクロペンタジエニル）チタンクロリド、などがあげられる。
【００２９】
還元剤としては、炭素数３から２０の３有機置換アルミニウム、有機置換アルミニウムハロゲニド、有機置換水素化アルミニウムである。
具体的にはトリ−ｉ−プロピルアルミニウム、トリ−ｉ−ブチルアルミニウム、トリ−ｎ−ブチルアルミニウム、トリ−ｎ−オクチルアルミニウム、トリフェニルアルミニウム、ジ−ｉ−プロピルアルミニウムハイドライド、ジ−ｉ−ブチルアルミニウムハイドライド、ジ−ｎ−ブチルアルミニウムハイドライド、ジ−ｎ−オクチルアルミニウムハイドライド等があげられる。
【００３０】
このうち特に好ましい組合せとしてジクロロビス（η５-シクロペンタジエニル）チタンとジ−ｉ−ブチルアルミニウムハイドライドである。
有機チタン化合物と還元剤の比率としては、還元剤がチタン１モルに対し好ましくは０．５モルから２０モル、より好ましくは０、８モルから５モル用いられる。
【００３１】
さらに、好ましくは第３の成分として、有機チタン化合物を安定化させる物質例えば側鎖ビニル結合を含むポリブタジエン、ポリイソプレン等またはそのオリゴマーを小量存在させる。
水素化触媒の用い方としては、有機チタン化合物を重合後のリビングアニオン重合体に加える方法、重合後のリビングアニオン重合体を当量のアルコール類、フェノール類、水または水素で一旦停止させた後に有機チタン化合物を加える方法、有機チタン化合物と還元剤を停止させた重合体溶液に加える方法、有機チタン化合物と還元剤をあらかじめ不活性溶媒中で反応させた後、停止重合体溶液に加える方法、有機チタン化合物と還元剤を不活性溶媒中で反応させた後ただちにアルコール等を加えて反応を停止させ、それを停止重合体溶液に加える方法、有機チタン化合物と還元剤を不活性溶媒中でビニル結合を含むポリブタジエンの小量存在下に反応させた後ただちにアルコール等を加えて反応を停止させ、それを停止重合体溶液に加える方法などがある。
【００３２】
水素化は触媒に不活性で、ブタジエン系重合体が可溶な溶剤中で実施される。好ましい溶媒としては、ｎ−ペンタン、ｎ−ヘキサン、ｎ−オクタンのような脂肪族炭化水素、シクロヘキサン、シクロヘプタンのような脂環族炭化水素、ベンゼン、トルエンのような芳香族炭化水素、ジエチルエーテル、テトラヒドロフランのようなエーテル類の単独またはそれらを主成分とする混合物である。
【００３３】
本発明の最も好ましい方法は、ブタジエンまたはブタジエンとスチレンをリチウム化合物開始剤を用いて溶液重合し、得られた重合体溶液をそのまま次の水素化反応に用いることであり、工業的に極めて有用である。
水素化反応は、一般にはブタジエン系重合体溶液を水素または不活性雰囲気下に、水素化触媒を添加し、次いで水素ガスを導入して所定圧に加圧し、激しく撹拌することによって実施される。不活性雰囲気とは、例えばヘリウム、ネオン、アルゴン、窒素等の水添反応のいかなる関与体とも反応しない雰囲気を意味する。空気や酸素は触媒を酸化したりして触媒の失活を招くので好ましくない。
【００３４】
水素化反応の停止方法は、水素を消費して無くするか、脱圧して水素を除くか、過剰のアルコール類または水を加えて水素化触媒を失活する方法による。
水素化反応時の温度は、０℃から１５０℃であり、温度が低すぎると水素化反応が遅く、高すぎると水素化触媒の活性が失われる。また、水素化温度が高い方が、ブタジエン単位中ビニル部の水素化の選択性が高く、しかも水素化速度がはやい。したがって、水素化触媒の活性が失われない範囲でできるだけ高い温度で水素化することが好ましい。より好ましくは、８０℃から１４０℃である。
【００３５】
水素化反応プロセスは、バッチプロセス、連続プロセス、それらの組合せのいずれでも用いることができる。
また、触媒の添加量は水素化前重合体１００ｇ当り好ましくは０．００１〜２０ミリモルである。より好ましくは０．０１〜１ミリモルである。
本発明の共重合体は、水素化後の共重合体溶液に、好ましくは水、アルコール等の反応停止剤を加え、さらに安定剤を加えて、溶剤を除去し、重合体を単離して得られる。溶剤を除去する方法としては、通常用いられる、スチームストリッピングと脱水・乾燥の方法が可能である。
【００３６】
本発明の共重合体は、分子量を大にして耐磨耗性等の性能を上げることが可能であるが、必要に応じてプロセスオイルを加えて油展重合体として加工性を調整する事ができる。また、加工性のために適度に分岐があることが好ましい。一方、非油展の共重合体は、分子量分布Ｍｗ／Ｍｎが１〜２であり、多官能錫化合物を用いてカップリングを行ったり、アルキル錫末端変性、アミン末端変性等の末端変性を行うと、省燃費性のために好ましい。
【００３７】
本発明で得られる共重合体は単独または他のゴムとブレンドし、カーボンブラック、シリカ等の補強剤と、そして必要に応じてプロセスオイルを加えて混練し、さらに加硫剤、加硫促進剤、架橋剤等を加えて、加硫ゴム組成物となる。
ブレンドで用いられるゴムとしては、天然ゴム、ポリイソプレンゴム、他のブタジエンゴム、ブタジエン−スチレンゴム、ブタジエン−イソプレンゴム、ブタジエン−イソプレン−スチレンゴム、ブチルゴム、ハロゲン化ブチルゴム、エチレン−プロピレンゴム等であり、２成分またはそれ以上にブレンドして用いられ、本発明の共重合体がゴム成分中１０重量％以上のブレンド比率で用いられる。
【００３８】
補強剤として用いられるカーボンブラックは、種々あるが、その目的にあったものを用いるものとし、具体的な品種としては、ＳＡＦ，ＩＳＡＦ，ＨＡＦ，ＦＥＦのファーネスブラックなどがあげられる。物性的に好ましいのは粒子の小さいカーボンブラックであり、更に小粒子・高凝集タイプ（高表面積・高吸油性）のものはゴムへの分散性も良く、物性・加工性の面で特に好ましい。
【００３９】
また、補強剤として単独またはカーボンブラックとの併用でシリカが用いられ、その場合はシランカップリング剤が併用される。シランカップリング剤としては１分子中にシリカと相溶または結合する基とポリマーと相溶または結合する基を有する化合物が用いられ、例えば１分子中にトリアルコキシシラン基と、ポリサルファイド（−ＳＳ−）基の両方が存在する化合物等である。例えば、ビス（３−トリエトキシ−シリルプロピル）−テトラサルファイドである。また、同様の化合物として、メルカプトプロピルトリエトキシシラン、ビニルトリエトキシシラン、チオシアナートトリエトキシシラン等がある。シランカップリング剤の使用量は、好ましくは原料ゴム１００重量部当り０．５から２０重量部である。
【００４０】
補強剤の量は原料ゴム１００重量部に対して好ましくは５〜１００重量部である。また、組成物中のプロセスオイルの必要量は、原料ゴム１００重量部に対して０〜７５重量部である。
プロセスオイルとしては、パラフィン系プロセスオイル、ナフテン系プロセスオイル、芳香族（アロマチック）系プロセスオイルなどがあるが、経済的に有利なアロマチック系プロセスオイルが好ましい。一方、低温性能、省燃費性を重視する場合はナフテン系プロセスオイルが好ましい。
【００４１】
加硫剤としては、硫黄、塩化硫黄化合物、有機硫黄化合物などが使用できる。加硫剤の必要量は、原料ゴム１００重量部に対して０．１〜１０重量部である。０．１重量部以下及び１０重量部を越えると良好なゴム弾性が発現しないので好ましくない。その他に、加硫促進剤や架橋剤を併用することも可能である。
加硫促進剤としては、グアジニン系、アルデヒド−アミン系、アルデヒド−アンモニア系、チアゾール系、スルフェンアミド系、チオ尿素系、チウラム系、ジチオカルバメート系、ザンテート系等の化合物が使用できる。
【００４２】
架橋剤としては、有機パーオキサイド化合物およびアゾ化合物などのラジカル発生剤のほか、オキシム化合物、ニトロソ化合物、ポリアミン化合物が使用できる。
また、必要に応じて、補強剤、軟化剤、充填剤、加硫助剤、着色剤、難燃剤、滑剤、発泡剤、可塑剤、加工助剤、酸化防止剤、老化防止剤、スコーチ防止剤、紫外線防止剤、帯電防止剤、着色防止剤、その他の配合剤などを添加することも可能である。
【００４３】
必要に応じて添加されるその他の補強剤としては、活性化炭酸カルシウムなどの無機補強剤や、ハイスチレン樹脂、フェノール−ホルムアルデヒド樹脂等が使用され、これらの無機または有機の補強剤は原料ゴム１００重量部に対して５０重量部以下で使用される。充填剤としては、炭酸カルシウム、クレー、タルク、水酸化アルミニウム、ゼオライト、ケイソウ土、硫酸アルミニウム、硫酸バリウムなどが使用できる。
【００４４】
酸化防止剤ないし老化防止剤としては、ジフェニルアミン系、ｐ−フェニレンジアミン系などのアミン誘導体、キノリン誘導体、ハイドロキノン誘導体、モノフェノール類、ジフェノール類、チオビスフェノール類、ヒンダードフェノール類、亜リン酸エステル類などが使用でき、これらは、原料ゴム１００重量部当り、０．００１〜１０重量部添加され、２種以上を併用することもできる。
【００４５】
紫外線防止剤、滑剤、発泡剤、発泡助剤、難燃剤、帯電防止剤、着色防止剤その他のゴム配合薬品は、公知のものをその使用目的に応じて使用することができる。
本発明の加硫ゴムは、その特徴を生かして各種自動車タイヤに好適であり、より具体的にはタイヤのトレッド部、キャップトレッド部、アンダートレッド部、サイドウォール部、カーカス部に適している。
【００４６】
【発明の実施の形態】
以下、実施例、比較例により本発明を具体的に説明するが、これらは本発明の範囲を限定するものではない。
【００４７】
【実施例１】
〔ブタジエン−スチレン共重合体の重合〕
内容積１０リットルで、底部に入口、頂部に出口を有し、攪拌機およびジャケットを付けたオートクレーブを重合反応器として用い、ブタジエン、スチレン、ヘキサンを重量比で６５：３５：４００で、滞留時間４０分として連続的に導入し、モノマー１００重量部あたり重合開始剤としてノルマルブチルリチウム０．０３８重量部、２，２−ビス（２−オキソラニルプロパン）を０．１０重量部を連続的に加え、反応器内温を１００℃に保持した。反応器頂部より共重合体溶液を連続的に抜き出し、フィードした開始剤に対し、０．９５当量のエタノールを連続的に配管中に加えて、停止させた。
【００４８】
共重合体溶液をサンプリングして、ドラムドライヤーで乾燥し、分析した。共重合体の構成成分は、スチレンが３５重量％すなわち２１．８モル％、ブタジエンが６５重量％、１，２−ブタジエン構造がブタジエン中の４０モル％、１，４−ブタジエン構造がブタジエン中の６０モル％、共重合体全体に対して１，２−ブタジエン構造が３１．３モル％、１，４−ブタジエン構造が４６．９モル％であった。また共重合体中の各成分の結合様式はランダムであった。スチレンの連鎖分布を田中の方法すなわち、オゾン分解−ＧＰＣ法で測定すると、全スチレンに対しブロックスチレンすなわち８個以上の連鎖は０．５重量％であり、極めてランダム性が高い結果であった。
【００４９】
〔ブタジエンの水素化〕
共重合体溶液を、連続的に内容積２．５リットルのアトマイザーに導入し、水素化触媒として、予めジクロルビス（η５-ペンタメチルシクロペンタジエニル）チタンとｎ−ブチルリチウムをモル比１：１でシクロヘキサン中、室温で１０分間反応させたものを、共重合体に対しチタンとして５０ｐｐｍに当たる量を連続的に加え、激しく撹拌しながら水素の導入量をじょじょに上げて、内温が１００℃になるようにジャケットで冷却し、水素化をおこなった。アトマイザーを出た後に、共重合体１００重量部当り２重量部の水と０．５重量部のＢＨＴを加え、さらにアロマチックオイルを３７．５重量部を加え、ドラムドライヤーで乾燥し油展共重合体を得た。
【００５０】
共重合体の構成成分は、スチレンが２１．８モル％、１−ブテン構造が３０．９モル％、１，４−ブタジエン構造が４６．３モル％、１，２−ブタジエン構造が０．４モル％、エチレン構造が０．６モル％であった。また共重合体中の各成分の結合様式はランダムであった。また、重量平均分子量は、３８万であり、分子量分布Ｍｗ／Ｍｎは２．２であった。
【００５１】
また、水素化の選択性を測定するため、上記のブタジエン−スチレン共重合体溶液を１０リットルのオートクレーブ中に、７リットルサンプリングし、同じ水素化触媒を加えて、激しく撹拌しながら底部から水素を導入して、内温を１００℃にコントロールしながら水素化をおこなわせ、サンプリングにより、各成分の水素化率を測定し、１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が１８であることがわかった。
〔水素化前の共重合体の分析法〕
スチレン含量、ブタジエン部分のビニル結合含量は、以下に示す方法で測定した。
【００５２】
１）スチレン含量
水素化前の重合体をクロロホルム溶液とし、スチレンのフェニル基によるＵＶ２５４ｎｍの吸収によりスチレン含量［Ｓ］（ｗｔ％）を測定した。
２）ブタジエン含有量
水添前の重合体がスチレンを含む場合、１００％−スチレン含量（ｗｔ％）として求めた。
【００５３】
３）ブタジエン部分のビニル結合含量
水素化前の重合体を重クロロホルム溶液とし、ＦＴ−ＮＭＲ（２７０ＭＨｚ、日本電子（株）製）にて、１H−ＮＭＲスペクトルを測定し、化学シフト４．７〜５．２ｐｐｍ（シグナルＣ0 とする）のビニル結合によるプロトン（＝ＣＨ2 ）と、化学シフト５．２〜５．８ｐｐｍ（シグナルＤ0 とする）の１，４結合によるプロトン（＝ＣＨ−）の積分強度比より、ビニル結合含量［Ｖ］（％）を次の式で計算した。
【００５４】
［Ｖ］＝〔２Ｃ0 ／（Ｃ0 ＋２Ｄ0 ）〕×１００
〔水素化率の測定法〕
水素化前の重合体を重クロロホルム溶液とし、ＦＴ−ＮＭＲ（２７０ＭＨｚ，日本電子（株）製）にて、１H−ＮＭＲスペクトルを測定し、化学シフト４．７〜５．２ｐｐｍ（シグナルＣ0 とする）のビニル結合（１，２−ブタジエン構造）によるプロトン（＝ＣＨ2 ）と、化学シフト５．２〜５．８ｐｐｍ（シグナルＤ0 とする）の１，４結合によるプロトン（＝ＣＨ−）の積分強度をもとめた。水素化した重合体についても同様に１H−ＮＭＲスペクトルを測定し、化学シフト０．６〜１．０ｐｐｍ（シグナルＡ1 とする）の水添したビニル結合（ブテン構造）によるメチルプロトン（−ＣＨ3）、化学シフト４．７〜５．２ｐｐｍ（シグナルＣ1 とする）の水素化されていないビニル結合によるプロトン（＝ＣＨ2 ）、化学シフト５．２〜５．８ｐｐｍ（シグナルＤ1 とする）の水素化されていない１，４結合によるプロトン（＝ＣＨ−）の積分強度を求め、次のように水素化率を計算した。
【００５５】
ｐ＝３Ｃ0 ／（３Ｃ1 ＋２Ａ1 ）
Ａ11＝ｐ×Ａ1 、
Ｃ11＝ｐ×Ｃ1 、
Ｄ11＝ｐ×Ｄ1 とし、
ビニル結合部の水素化率［Ｂ］（％）は次の式で計算した。
【００５６】
［Ｂ］＝〔２Ａ11／（２Ａ11＋３Ｃ11）〕×１００
１，４結合部の水素化率［Ｃ］（％）は次の式で計算した。
［Ｃ］＝〔（２Ｄ0 −Ｃ0 −２Ｄ11＋Ｃ11）／（２Ｄ0 −Ｃ0 ）〕×１００
ブタジエン部全体の水素化率［Ａ］（％）は次の式で計算した。
［Ａ］＝〔［Ｖ］×［Ｂ］＋（１００−［Ｖ］）×［Ｃ］〕／１００
水素化共重合体中のブテン結合、ビニル結合、エチレン結合、１，４結合の各含量（モル％）をそれぞれ、［ｈｖ］、［ｖ］、［ｈｂ］、［ｂ］とすると、次のように計算できる。なお、［Ｓ］を共重合体中のモル％とする。
【００５７】
［ｈｖ］＝（１００−［Ｓ］）×［Ｖ］×［Ｂ］÷１００００
［ｖ］  ＝（１００−［Ｓ］）×［Ｖ］÷１００−［ｈｖ］
［ｈｂ］＝（１００−［Ｓ］）×（１００−［Ｖ］）×［Ｃ］÷１００００
［ｂ］  ＝（１００−［Ｓ］）×（１００−［Ｖ］）÷１００−［ｈｂ］
〔重量平均分子量及び分子量分布（Ｍｗ／Ｍｎ）の測定法〕
共重合体をＴＨＦ溶液とし、ＧＰＣ（ポンプ：（株）島津製作所製ＬＣ−５Ａ，カラム：ポリスチレンゲルＨＳＧ−４０，５０，６０各１本、検出器：示差屈折計）にて、クロマトグラムを測定した。標準ポリスチレンのピークの分子量と保持体積との関係の検量線を用い、定法によりブタジエン−ポリスチレン共重合体換算の重量平均分子量（Ｍｗ），数平均分子量（Ｍｎ）を計算して求めた。
〔共重合体の配合と加硫ゴム〕
上記の油展共重合体を原料ゴムとして配合と加硫を行い、性能評価を行った。
【００５８】
省燃費性の尺度として、７０℃の反発弾性を測定した。
ウェットスキッド抵抗の尺度として、０℃の反発弾性を測定した。
連続高速運転のでのグリップ性能として、高温での動的弾性率低下度すなわち１００℃のＥ’／７０℃のＥ’を測定した。高い方が優れる。
タイヤの内部発熱の尺度として、グッドリッチ発熱（ＨＢＵ）を測定した。
【００５９】
耐摩耗性の尺度として、ピコ摩耗を測定した。
測定結果を表１に示す。
性能評価は、次に示す配合及び混練方法で混練し、１６０℃、２０分加硫成形して、測定した。
〔配合〕
共重合体（油展共重合体）      １３７．５重量部
アロマオイル（追加）            １２．５  〃
カーボンブラック  ＊１          ８５      〃
亜鉛華                            ５      〃
ステアリン酸                      ２      〃
老化防止剤（８１０ＮＡ）＊２      １      〃
加硫促進剤（ＣＺ）＊３            １．６  〃
硫黄                              ２．４  〃
＊１  Ｎ２３４昭和キャボット製
＊２  Ｎ−イソプロピル−Ｎ’−フェニル−ｐ−フェニレンジアミン
大内新興化学工業（株）製ノクラック８１０−ＮＡ
＊３  Ｎ−シクロヘキシル−２−ベンゾチアジルスルフェンアミド
大内新興化学工業（株）製ノクラックＣＺ
〔混練方法〕
▲１▼  バンバリーミキサー（容量１．７リットル、温度１６０℃）にて油展共重合体にカーボンブラック、亜鉛華、ステアリン酸、老化防止剤を混練。
【００６０】
▲２▼  オープンロール（１０インチ、８０℃）にて硫黄と加硫促進剤を混練。
〔加硫成型〕
組成物を金型にいれ、１６０℃のプレスにて２０分間加圧加熱して加硫成型した。
加硫物の各性能は、以下のように測定した。
【００６１】
１）  反発弾性：ＪＩＳ−Ｋ−６３０１によるリュプケ法、試料を７０℃オーブン中で１時間余熱後、素早く取り出して測定した。反発弾性は転がり抵抗を表すもので省燃費特性を表す指標となる。数値が大きいほど省燃費特性に優れる。
２）  ウェットスキッド抵抗：上記の反発弾性を０℃で測定し、数値が低いほどウェットスキッド抵抗が優れる。
【００６２】
３）  動的弾性率の測定：岩本製ＶＥＳｔｙｐｅＦ−３により１０Ｈｚで温度をかえて測定した。
４）  グッドリッチ発熱：５０℃で測定、数値が低いほど発熱性が優れる。
５）  ピコ摩耗の測定：８０回の摩耗量ｃｃで表し、数値が低いほど耐摩耗性が優れる。
【００６３】
【比較例１〜３】
〔ブタジエン−スチレン共重合体の重合〕
実施例１と同じ方法で行った。
〔ブタジエンの水素化〕
共重合体溶液を、連続的に内容積２．５リットルのアトマイザーに導入し、水素化触媒として、予めジ−ｐ−トリルビス（η５-シクロペンタジエニル）チタンｎ−ブチルリチウムをモル比１：１でシクロヘキサン中、室温で５分間反応させたものを、共重合体に対しチタンとして５０ｐｐｍに当たる量を連続的に加え、激しく撹拌しながら水素の導入量をじょじょに上げて、内温が１００℃になるようにジャケットで冷却し、水素化をおこなった。アトマイザーを出た後に、共重合体１００重量部当り２重量部の水と０．５重量部のＢＨＴを加え、さらにアロマチックオイルを３７．５重量部を加え、ドラムドライヤーで乾燥し油展共重合体を得た。水素量が異なる３種の共重合体を得た。
【００６４】
第一の共重合体の構成成分は、スチレンが２１．８モル％、１−ブテン構造が１５．７モル％、１，４−ブタジエン構造が４４．４モル％、１，２−ブタジエン構造が１５．６モル％、エチレン構造が２．５モル％であった。未水素化の１，２−ブタジエン構造が多く、本発明の範囲外である。これを比較例１とする。
第二の共重合体の構成成分は、スチレンが２１．８モル％、１−ブテン構造が２５．１モル％、１，４−ブタジエン構造が４０．７モル％、１，２−ブタジエン構造が６．２モル％、エチレン構造が６．２モル％であった。全ブタジエンの水素化の程度は実施例１と同じだが、１，２−ブタジエン構造とエチレン構造が多く、本発明の範囲外である。これを比較例２とする。
【００６５】
第三の共重合体の構成成分は、スチレンが２１．８モル％、１−ブテン構造が２８．７モル％、１，４−ブタジエン構造が３３．４モル％、１，２−ブタジエン構造が２．６モル％、エチレン構造が１３．５モル％であった。１，２−ブタジエンの水素化の程度は実施例１と同程度だが、エチレン構造が多く、本発明の範囲外である。これを比較例３とする。
【００６６】
これらの共重合体中の各成分の結合様式はランダムであった。また、重量平均分子量は、３８万であり、分子量分布Ｍｗ／Ｍｎは２．２であった。
また、水素化の選択性を測定するため、実施例１と同様に上記のブタジエン−スチレン共重合体溶液を１０リットルのオートクレーブ中に、７リットルサンプリングし、同じ水素化触媒を加えて、激しく撹拌しながら底部から水素を導入して、内温を１００℃にコントロールしながら水素化をおこなわせ、サンプリングにより、各成分の水素化率を測定し、１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２は１．５であった。
【００６７】
〔共重合体の配合と加硫ゴム〕
実施例１と同様に行った。測定結果を表１に示す。
【００６８】
【表１】
0003672376.tif 000008
【００６９】
【実施例２】
〔ポリブタジエンの重合〕
内容積１００リットルで、攪拌機およびジャケットを付けたオートクレーブを重合反応器として用い、ブタジエン、ヘキサン、テトラヒドロフランをそれぞれ６Ｋｇ、３４Ｋｇ、０．２Ｋｇを仕込み、内温を４０℃にした後、モノマー１００重量部あたり重合開始剤としてノルマルブチルリチウム０．０６０重量部加えて重合を開始させ、反応器内温がピーク温度７０℃に達した時点で、加えた開始剤に対し４塩化錫０．７５当量（１モルを４当量として）、０．２当量のエタノールを加えて、停止させた。
【００７０】
共重合体溶液をサンプリングして、ドラムドライヤーで乾燥し、分析した。重合体の構成成分は、１，２−ブタジエン構造が５２モル％、１，４−ブタジエン構造が４８モル％であった。
〔ブタジエンの水素化〕
次いで重合体溶液を９０℃に保ち、水素化触媒として、予めジクロルビス（η５-シクロペンタジエニル）チタンとジ−ｉ−ブチルアルミニウムハイドライドをモル比１：３でシクロヘキサン中、室温で３日間反応させたものを、共重合体に対しチタンとして５０ｐｐｍに当たる量を加え、激しく撹拌しながら水素を底部から加え、水素化をおこなった。水素化時の内温はほぼ１２０℃まで上昇した。
水素化の選択性を測定するため、サンプリングにより、各成分の水素化率を測定し、１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が１０であった。
【００７１】
所定の水素化が達成された後、攪拌を停止して、水素を脱圧した。その後、共重合体１００重量部当り２重量部の水と０．５重量部のＢＨＴを加え、ドラムドライヤーで乾燥し共重合体を得た。
共重合体の構成成分は、１−ブテン構造が５１．１モル％、１，４−ブタジエン構造が４７．３モル％、１，２−ブタジエン構造が０．９モル％、エチレン構造が０．７モル％であった。また共重合体中の各成分の結合様式はランダムであった。また、重量平均分子量は、３３万であり、分子量分布Ｍｗ／Ｍｎは１．４であった。
【００７２】
〔共重合体の配合と加硫ゴム〕
上記のブテン−ブタジエン共重合体を原料ゴムとして配合と加硫を行い、性能評価を行った。
原料ゴムとして、共重合体と天然ゴムを５０／５０（重量比）で配合し、次に示す配合で、１６０℃、２０分加硫成形して、性能を測定した。結果を表２に示す。
【００７３】
〔配合〕
原料ゴム                      １００    重量部
カーボンブラック  ＊１          ５０      〃
アロマオイル                    １０      〃
亜鉛華                            ５      〃
ステアリン酸                      ２      〃
老化防止剤（８１０ＮＡ）＊２      １      〃
加硫促進剤（ＣＺ）＊３            １      〃
硫黄                              １．８  〃
＊１  シーストＫＨ
＊２  Ｎ−イソプロピル−Ｎ’−フェニル−ｐ−フェニレンジアミン
大内新興化学工業（株）製ノクラック８１０−ＮＡ
＊３  Ｎ−シクロヘキシル−２−ベンゾチアジルスルフェンアミド
大内新興化学工業（株）製ノクラックＣＺ
【００７４】
【比較例４】
〔ポリブタジエンの重合〕
実施例１と同じ方法で行った。
〔ブタジエンの水素化〕
水素化触媒として、予めジクロルビス（η５-シクロペンタジエニル）チタンとトリメチルアルミニウムをモル比１：３でシクロヘキサン中、室温で３日間反応させたものを用いた以外、実施例２と同様に行った。
【００７５】
１，２−ブタジエン構造の二重結合の９０％が水素化された際の１，２−ブタジエンの水素化速度ｒ１と、１，４−ブタジエン構造の二重結合の水素化速度ｒ２の比ｒ１／ｒ２が０．８であった。
得られた共重合体の構成成分は、１−ブテン構造が４２．１モル％、１，４−ブタジエン構造が３８．１モル％、１，２−ブタジエン構造が９．９モル％、エチレン構造が９．９モル％であった。また共重合体中の各成分の結合様式はランダムであった。また、重量平均分子量は、３３万であり、分子量分布Ｍｗ／Ｍｎは１．４であった。全ブタジエンの水素化の程度は実施例２と同じだが、１，２−ブタジエン構造とエチレン構造が多く、本発明の範囲外である。
【００７６】
〔共重合体の配合と加硫ゴム〕
実施例２と同様に行った。測定結果を表２に示す。
【００７７】
【表２】
0003672376.tif 000009
【００７８】
【発明の効果】
本発明によれば、特に省燃費性、ウェットスキッド抵抗性、連続高速運転のでのグリップ性能、タイヤの内部発熱性、耐摩耗性が同時に極めて優れた従来にないゴムが提供され、高度の燃費特性を必要とする自動車用タイヤ、とりわけ高速走行に適した省燃費自動車用タイヤなどの材料として有用である。